(57)【特許請求の範囲】
【請求項１】
トランスフルスリンとエンペントリンを有効成分として含有することを特徴とする浄化槽用害虫防除樹脂組成物。
【請求項２】
トランスフルスリンとエンペントリンとの重量比が１：９〜３：７の範囲内である請求項１に記載の浄化槽用害虫防除樹脂組成物。
【請求項３】
樹脂基材がポリオレフィン系樹脂である請求項１または２に記載の浄化槽用害虫防除樹脂組成物。
【請求項４】
樹脂基材がポリエチレンである請求項１または２に記載の浄化槽用害虫防除樹脂組成物。
【請求項５】
請求項１〜４のいずれかに記載の浄化槽用害虫防除樹脂組成物を浄化槽内に設置することを特徴とする浄化漕内の害虫を防除する方法。
【発明の詳細な説明】
【０００１】
【発明の属する技術分野】
本発明は浄化槽用害虫防除樹脂組成物に関する。
【０００２】
【従来の技術及び発明が解決しようとする課題】
従来、浄化槽の害虫防除方法としては、殺虫成分を噴霧する方法が主に使用されているが、該処理には大きな労力を要するうえ、その効果は噴霧時のみに限られる。よって、処理が簡便で、且つ優れた防除効果を長期間発揮し得る浄化槽用害虫防除剤の開発が望まれている。
【０００３】
【課題を解決するための手段】
かかる状況下、本発明者は害虫防除剤について鋭意検討を行った結果、トランスフルスリンとエンペントリンとを有効成分として含有する樹脂組成物が、特に浄化槽内の害虫駆除において高い効果を長期間発揮し得ることを見出し、本発明に至った。
すなわち本発明は、トランスフルスリン［２，３，５，６−テトラフルオロベンジル（１Ｒ）−トランス−３−（２，２−ジクロロビニル）−２，２−ジメチルシクロプロパンカルボキシレート］とエンペントリン［１−エチニル−２−メチル−２−ペンテニル  クリサンテメート］とを有効成分（以下、本有効成分と記す）として含有する浄化槽用害虫防除樹脂組成物（以下、本発明組成物と記す）及び本発明組成物を浄化槽内に設置することを特徴とする浄化漕内の害虫を防除する方法を提供する。
【０００４】
【発明の実施の形態】
トランスフルスリンはシブヤインデックス１９９９、２９頁１２段に記載の化合物であり、エンペントリンはシブヤインデックス１９９９、３１頁４段に記載の化合物である。
【０００５】
本発明組成物におけるトランスフルスリンとエンペントリンとの重量比は、通常１：９〜１：９の範囲であり、浄化槽内の害虫に対して相乗的な防除効果が得られる。好ましくは重量比で１：９〜３：７の範囲であり、さらに好ましくはおおよそ１：４の割合である。
【０００６】
本発明組成物は、特に浄化槽内で、浄化槽内に生息する害虫、例えば、チョウバエ類、ノミバエ類、ユスリカ類、カ類等に対して優れた防除効果を発揮する。
【０００７】
本発明において浄化槽とは、汚水を集めて処理する施設のある公共下水道に直接連絡できない地域において、水洗便所等を使用する際に設置される、家庭等から出る屎尿や生活排水等の汚水を浄化する能力を有する施設を意味し、本槽式（多室型）、２層室型、散水濾床型、平面酸化型、単純曝気型、地下砂濾過型、長時間曝気型等の単独処理装置、散水濾床式、高速散水濾床式、長時間曝気式、循環水路曝気式、標準活性汚泥式、分注曝気式、汚泥再曝気式等の合併処理装置、および簡易処理装置による浄化槽等を含む。
【０００８】
本発明組成物で用いられる樹脂基材としては、ポリエチレン、ポリプロピレン等のポリオレフィン；エチレン−酢酸ビニル共重合体、エチレン−メタクリル酸メチル共重合体等のエチレン性不飽和結合を有する有機カルボン酸誘導体とエチレンとの共重合体；ポリビニルアルコール；ポリカーボネート；ポリエステル；ポリスチレン；ポリメタクリル酸メチル；アクリロニトリル−ブタジエン−スチレン共重合体；ポリ塩化ビニル等の塩化ビニル系樹脂；ポリウレタン等が挙げられ、特にポリエチレン等のポリオレフィンが好ましい。
【０００９】
使用される樹脂基材が熱可塑性樹脂の場合には、必要によりフタル酸エステル類（フタル酸ジメチル、フタル酸ジオクチル等）、アジピン酸エステル類、ステアリン酸等の可塑剤を含有することができる。
【００１０】
例えば本有効成分を該基材に混練する方法や、該基材に本有効成分を塗布、含浸または浸漬する方法等により本発明組成物が得られる。特に混練装置を用いて本有効成分を該基材と混練する方法が好ましい。
【００１１】
本有効成分の該基材への混練は通常、混練装置内で、使用する基材が軟化する温度（例えば１００〜１８０℃）で、本有効成分を直接、または可塑剤等で希釈した希釈液として該基材中に添加・混練される。混練装置としては、例えばバンバリーミキサー、ニーダー、ロール等を挙げることができる。該混練後、射出成形、押出成形、プレス成形、ブロー成形、圧縮成形、真空成形、多層成形等の樹脂加工で通常用いられる成形方法により、板状、フィルム状、シート状、テープ状、網状、ひも状、棒状、円盤状、球状、繊維等の各種形状に成形加工できる。
【００１２】
本有効成分の該基材への塗布、含浸方法としては、通常、本有効成分をそのままあるいは有機溶媒にて所定量に希釈した溶液を、成形後の樹脂表面に均一に塗布、含浸させる方法を挙げることができる。また本有効成分の該基材への浸漬方法としては、通常、本有効成分あるいは有機溶媒にて所定量に希釈した溶液中に、成形後の樹脂を浸漬させる方法を挙げることができる。前記塗布法、含浸法、浸漬法を用いる場合は、ポリウレタン等の微細な多孔質構造より成る樹脂基材を用いることが好ましい。
【００１３】
本発明組成物は、浄化槽内の壁面に貼付したり、吊り下げることにより浄化槽内に配置されることにより、例えば２〜３ヶ月程度の長期間にわたり害虫を効果的に防除することが可能となる。
【００１４】
本発明組成物中の本有効成分の含有量は、本発明組成物の形状、あるいは施用する浄化槽の容量、形状等により適宜変わりうるが、通常０．１〜５０重量％である。また、本発明組成物の浄化槽への設置量は、浄化槽１ｍ3当たり本有効成分量に換算して０．１ｇから５０ｇ程度である。
【００１５】
本発明組成物中には、本有効成分以外の殺虫活性成分を適宜含有させることも可能である。かかる殺虫活性成分としては、ジクロルボス等の有機燐化合物、テラレトリン等のピレスロイド化合物、ハイドロプレン等の幼若ホルモン様物質等が挙げられる。
【００１６】
また、本発明組成物中には、防汚剤、顔料、脱臭剤、芳香剤、香料、展着剤、防錆剤、滑剤、アンチブロッキング剤、界面活性剤、帯電防止剤等を適宜含有できる。
【００１７】
【実施例】
以下、実施例にて本発明をより詳細に説明する。
実施例１
トランスフルスリン（以下、化合物Ａと記す）０．２２ｇ及びエンペントリン（以下、化合物Ｂと記す）０．８７ｇに超低密度ポリエチレン（住友化学工業株式会社製：ＥＵＬ４３０）を加え、全量を１００ｇとした。これをプラストグラフを用い、１５０℃、５０ｒｐｍの条件で５分間溶融混練し、樹脂組成物を得た。得られた樹脂組成物を１５０℃にて１０分間プレス加工することにより、厚さ１ｍｍのシートを得た。このシートを３×４ｃｍ（１２ｃｍ2）に裁断することにより製剤１（化合物Ａ０．２２重量％／化合物Ｂ０．８７重量％）を得た。
【００１８】
実施例２〜５、比較例１〜２
化合物Ａ／化合物Ｂの含有量を、１．０９重量％／０重量％（比較例１）、０．８７重量％／０．２２重量％（実施例２）、０．６５重量％／０．４３重量％（実施例３）、０．５４重量％／０．５４重量％（実施例４）、０．４３重量％／０．６５重量％（実施例５）、０重量％／１．０９重量％（比較例２）とした以外は実施例１と同様の操作を行い、製剤２（実施例２に対応）、製剤３（実施例３に対応）、製剤４（実施例４に対応）、製剤５（実施例５に対応）、比較製剤１（比較例１に対応）及び比較製剤２（比較例２に対応）を得た。
試験例１
製剤１〜５及び比較製剤１〜２をそれぞれ下記試験に供した。
疑似浄化槽としてガラス製試験容器（直径１９ｃｍ、高さ４２．５ｃｍ、容量０．０１２ｍ3）を用い、この容器内にオオチョウバエ成虫２０頭を放ち、容器内の中央に上記の製剤（製剤１〜５または比較製剤１〜２）が配するように木綿糸にて容器蓋中央より吊り下げ、該蓋にて試験容器を密閉した。以後、０．５時間後、１時間後、２．５時間後、５時間後に試験容器内にてノックダウンしている供試虫数を数えた。得られたノックダウン率をブリスのプロビット法を用いＫＴ５０値（供試虫の５０％がノックダウンを示す時間）を求めた。
下記計算式により理論ＫＴ５０値および相乗効果指数を求めた。
理論ＫＴ５０値＝Ｐ×化合物Ａの配合比率＋Ｑ×化合物Ｂの配合比率
Ｐ：化合物Ａ単剤（１．０９重量％）における実験ＫＴ５０値
Ｑ：化合物Ｂ単剤（１．０９重量％）における実験ＫＴ５０値
相乗効果指数＝実験ＫＴ５０値÷理論ＫＴ５０値×１００
実験は各２反復で行った。結果を表１に示す。
【００１９】
【表１】
0004407019.tif 000002
【００２０】
【発明の効果】
本発明によれば、浄化槽内の害虫を簡便に、効率よく、しかも例えば２〜３ヶ月程度の長期間にわたって防除することが可能となる。